(57)【要約】【課題】被焼成物を効率よく焼成でき、焼成物の生産性を向上できる焼成装置を提供する。【解決手段】焼成する被焼成物が載せられるセッターＳと、セッターＳに被焼成物を供給する供給部１０と、セッターＳに収容された被焼成物を焼成する焼成炉２と、供給部１０から被焼成物が供給されたセッターＳを焼成炉２に搬入し、被焼成物が焼成されたセッターＳを焼成炉から搬出する搬送部５と、焼成炉２から搬出された高温の焼成物をセッターＳから除去する排出部２０と、を備え、搬送部５は、セッターＳを、供給部１０、焼成炉２、排出部２０の順に移動させるものであり、供給部１０は、被焼成物を加熱する加熱機構１５を備えており、加熱された被焼成物を高温の前記セッターＳに供給する。【選択図】図１
2019184211.tif 000002
【特許請求の範囲】
【請求項１】
焼成する被焼成物が載せられるセッターと、
該セッターに被焼成物を供給する供給部と、
前記セッターに供給された被焼成物を焼成する焼成炉と、
前記供給部から被焼成物が供給された前記セッターを前記焼成炉に搬入し、被焼成物が焼成された前記セッターを前記焼成炉から搬出する搬送部と、
前記焼成炉から搬出された高温の焼成物を前記セッターから除去する排出部と、を備え、
前記搬送部は、
前記セッターを、前記供給部、前記焼成炉、前記排出部の順に移動させるものであり、
前記供給部は、
被焼成物を加熱する加熱機構を備えており、加熱された被焼成物を前記セッターに供給する
ことを特徴とする焼成装置。
【請求項２】
前記供給部、前記焼成炉、前記排出部が、
被焼成物および焼成物の周囲の酸素濃度を９０％以上に維持する機能を備えている
ことを特徴とする請求項１に記載の焼成装置
【請求項３】
前記排出部が、
前記セッターから除去された高温の焼成物を破砕する破砕機構を備えている
ことを特徴とする請求項１または２記載の焼成装置。
【請求項４】
前記排出部の破砕機構がロールクラッシャーであり、
高温の焼成物と接触するロールを冷却する冷却機構を備えている
ことを特徴とする請求項３記載の焼成装置。
【請求項５】
前記破砕機構が、
焼成物を破砕する空間の酸素濃度を９０％以上に維持する機能を備えている
ことを特徴とする請求項３または４記載の焼成装置。
【請求項６】
前記供給部が、
成形された被焼成物を前記セッターに配置するものである
ことを特徴とする請求項１乃至５のいずれかに記載の焼成装置。
【請求項７】
焼成物が、
化学式ＬｉＮｉ１−ｘＭｘＯ２（０≦ｘ≦０．７、Ｍは１種類以上の遷移金属、アルカリ土類金属、卑金属、または、半金属）で表されるリチウム複合金属酸化物である
ことを特徴とする請求項１乃至６のいずれかに記載の焼成装置。
【発明の詳細な説明】
【技術分野】
【０００１】
本発明は、焼成装置に関する。
【背景技術】
【０００２】
近年、携帯電話やノート型パソコン等の携帯機器の普及にともない、高いエネルギー密度を有する小型かつ軽量な二次電池の開発が強く望まれている。また、ＸＥＶと呼ばれる環境対応自動車においてもハイブリッド車（ＨＥＶ）から高容量の二次電池を必要とするプラグインハイブリッド車（ＰＨＥＶ）や電気自動車（ＢＥＶ）への移行が進んでいる。ＢＥＶは、１回の充電での走行距離がガソリン車に比べ短く、これを改善するため二次電池の高容量化が求められている。
【０００３】
このような要求を満たす二次電池として、非水系電解質二次電池用正極活物質を用いた二次電池があり、代表的な二次電池としてリチウムイオン二次電池がある。このリチウムイオン二次電池は、負極および正極と電解液等で構成され、負極および正極の活物質には、リチウムを脱離および挿入することが可能な材料が用いられている。
【０００４】
従来、リチウムイオン二次電池の正極活物質としては、ＬｉＣｏＯ２、ＬｉＮｉＯ２、ＬｉＭｎ２Ｏ４、ＬｉＮｉ１／３Ｃｏ１／３Ｍｎ１／３Ｏ２等のリチウム複合金属酸化物が知られている。かかるリチウム複合金属酸化物は、一般的には、原料となる物質を混合した被焼成物を、箱サヤや匣鉢とも呼ばれる箱型セッターに入れて焼成して製造される。なお、被焼成物を成形した成形原料を焼成する場合には、箱型セッターの替わりに板状セッターやＨサヤ（縁がわずかに高くなっている板状セッター）などを用いる場合がある。被焼成物にはリチウムが含まれているので、箱型セッターや板状セッター（以下、総称して「セッター」という）にはリチウムに対する耐食性が要求される。
【０００５】
リチウムに対する耐食性が高い箱型セッターとして、高純度アルミナや、アルミナにＺｒＯ２やＳｉＯ２、ＭｇＯ、Ｓｉ３Ｎ４などを入れたセラミックスを使用したセッター（緻密性セラミックス製箱型セッター）があるが、緻密性セラミックス製箱型セッターは熱衝撃性が弱く、急速に加熱や冷却をした場合にヒビや割れが発生し易い。このため、緻密性セラミックス製箱型セッターを使用する場合には、焼成時の昇温・降温速度を低く抑える必要があり、リチウム複合金属酸化物の生産性が低くなる。
【０００６】
そこで、特許文献１には、緻密性セラミックス製のセッターを使用しつつ、生産性の向上を目指した技術が開示されている。この特許文献１の技術は、緻密性セラミックスによって管状や板状のセッターを形成し、管状や板状のセッターを搬送媒体上に隙間無く敷き並べて、そのセッター上に直接被焼成物を載せて連続焼成するものである。そして、特許文献１には、管状や板状のセッターの場合、成型時に歪が集中している個所がなく箱型のセッターに比べて熱衝撃性が優れているので、炉の昇温、降温速度を上げることが可能となり、生産性の向上が図れる旨の記載がある。
【先行技術文献】
【特許文献】
【０００７】
【特許文献１】特開２０００−２０３９４７号公報
【発明の概要】
【発明が解決しようとする課題】
【０００８】
しかし、特許文献１に記載された装置では、セッター上に被焼成物を載せた際にセッター上から被焼成物が漏れることを防ぐために、管状や板状のセッターを搬送媒体上に隙間無く敷き並べる必要があるので、多数のセッターが必要になる。しかも、敷き並べたセッター間に隙間ができないようにするには、セッターの製造に高度な加工精度が要求されるので、セッターの加工コストが高額になる。また、被焼成物を搬送する際にセッター間に隙間やずれが生じないように高度な搬送精度が必要となり、装置コストが高くなる。
【０００９】
また、被焼成物の処理量を増やすために、セッター上に被焼成物を嵩を高くして積み上げる場合がある。この場合、搬送中に被焼成物が崩れてセッターから脱落する恐れがあるため、大量の被焼成物を処理できず、生産性が低いという問題もある。
【００１０】
本発明は上記事情に鑑み、被焼成物を効率よく焼成でき、焼成物の生産性を向上できる焼成装置を提供することを目的とする。
【課題を解決するための手段】
【００１１】
第１発明の焼成装置は、焼成する被焼成物が載せられるセッターと、該セッターに被焼成物を供給する供給部と、前記セッターに供給された被焼成物を焼成する焼成炉と、前記供給部から被焼成物が供給された前記セッターを前記焼成炉に搬入し、被焼成物が焼成された前記セッターを前記焼成炉から搬出する搬送部と、前記焼成炉から搬出された高温の焼成物を前記セッターから除去する排出部と、を備え、前記搬送部は、前記セッターを、前記供給部、前記焼成炉、前記排出部の順に移動させるものであり、前記供給部は、被焼成物を加熱する加熱機構を備えており、加熱された被焼成物を前記セッターに供給することを特徴とする。
第２発明の焼成装置は、第１発明において、前記供給部、前記焼成炉、前記排出部が、被焼成物および焼成物の周囲の酸素濃度を９０％以上に維持する機能を備えていることを特徴とする。
第３発明の焼成装置は、第１または第２発明において、前記排出部が、前記セッターから除去された高温の焼成物を破砕する破砕機構を備えていることを特徴とする。
第４発明の焼成装置は、第３発明において、前記排出部の破砕機構がロールクラッシャーであり、高温の焼成物と接触するロールを冷却する冷却機構を備えていることを特徴とする。
第５発明の焼成装置は、第３または第４発明において、前記破砕機構が、焼成物を破砕する空間の酸素濃度を９０％以上に維持する機能を備えていることを特徴とする。
第６発明の焼成装置は、第１乃至第５発明のいずれかにおいて、前記供給部が、成形された被焼成物を前記セッターに配置するものであることを特徴とする。
第７発明の焼成装置は、第１乃至第６発明のいずれかにおいて、焼成物が、化学式ＬｉＮｉ１−ｘＭｘＯ２（０≦ｘ≦０．７、Ｍは１種類以上の遷移金属、アルカリ土類金属、卑金属、または、半金属）で表されるリチウム複合金属酸化物であることを特徴とする。
【発明の効果】
【００１２】
第１発明によれば、予め加熱された被焼成物を高温のセッターに供給して焼成炉に供給するので、被焼成物やセッターの昇温に要する時間を短縮することができる。しかも、高温のままで焼成物をセッターから除去するので、焼成後に、焼成物をセッターから除去するまでの時間も短縮することができる。したがって、焼成物の生産効率を高くすることができる。
第２発明によれば、被焼成物および焼成物の周囲の酸素濃度を９０％以上にするので、焼成物の物性の変化を防止できる。
第３発明によれば、高温のまま焼成物を破砕するので、焼成物の降温時間を短くでき、生産性を高くできる。
第４発明によれば、破砕機構のロールを冷却する冷却機構が有るため、高温の焼成物を破砕しても、熱によるロールの接着剤の変質、劣化が生じにくい。そのため、処理中のトラブルやロールを補修する回数の増加などを防止できるので、焼成物の生産コストを低コストとすることができる。また、ロールが冷却されているため、破砕しながら焼成物を冷却することができる。
第５発明によれば、焼成物を破砕する間に焼成物の物性が変化することを防止できる。
第６発明によれば、被焼成物を成形しているため、搬送中に崩れることが無い。したがって、被焼成物の搬送に安価で軽量な板状のセッターを使用することができるので、セッターのコストを低減でき、生産性も向上する。
第７発明によれば、化学式ＬｉＮｉ１−ｘＭｘＯ２（０≦ｘ≦０．７、Ｍは１種類以上の遷移金属、アルカリ土類金属、卑金属または半金属）で表されるリチウム複合金属酸化物を効率よく製造することができる。
【図面の簡単な説明】
【００１３】
【図１】本実施形態の焼成装置１の概略平面図である。
【図２】図１のＩＩ−ＩＩ線概略断面矢視図である。
【発明を実施するための形態】
【００１４】
本実施形態の焼成装置は、焼成物を効率よく生産できる装置である。
【００１５】
本実施形態の焼成装置によって焼成される焼成物はとくに限定されない。非水系電解液二次電池用正極活物質として使用されるリチウム複合金属酸化物などを焼成する焼成装置として採用することができる。例えば、化学式ＬｉＮｉ１−ｘＭｘＯ２（０≦ｘ≦０．７、Ｍは１種類以上の遷移金属、アルカリ土類金属、卑金属、または、半金属）で表されるリチウム複合金属酸化物の焼成に使用できる。
【００１６】
また、本実施形態の焼成装置によって焼成される焼成物の原料となる物質、つまり、被焼成物もとくに限定されない。例えば、前記化学式ＬｉＮｉ１−ｘＭｘＯ２で表されるリチウム複合金属酸化物を焼成する場合であれば、被焼成物として、水和水を除去した水酸化リチウム（ＬｉＯＨ）と化学式（Ｎｉ1-ｘＭｘ（ＯＨ）２）（０≦ｘ≦０．７、Ｍは１種類以上の遷移金属、アルカリ土類金属、卑金属、または、半金属）で表されるリチウム複合水酸化物との混合物等を挙げることができる。
【００１７】
＜本実施形態の焼成装置１＞
以下、図面を用いて本実施形態の焼成装置１を説明する。
図１に示すように、本実施形態の焼成装置１は、被焼成物から焼成物を焼成する焼成炉２と、被焼成物が載せられるセッターＳと、このセッターＳに被焼成物を供給する供給部１０と、焼成炉２で焼成された焼成物をセッターＳから排出する排出部２０と、セッターＳを搬送する搬送部５と、を備えている。そして、本実施形態の焼成装置１では、搬送部５によって、セッターＳを、供給部１０、焼成炉２、排出部２０の順で移動させることによって、連続して焼成物を焼成することができるようになっている。
以下、本実施形態の焼成装置１の各部について説明する。
【００１８】
＜セッターＳ＞
まず、被焼成物が載せられるセッターＳを説明する。
図１および図２において、符号Ｓはセッターを示している。このセッターＳは、上部に開口Ｓａを有し、内部に中空な空間Ｓｈを有する箱型に形成されたものである。このセッターＳの空間Ｓｈに被焼成物を収容した状態で、後述する焼成炉２において被焼成物が焼成される。
【００１９】
このセッターＳは、被焼成物が焼成される温度でもその形状を維持でき、しかも、被焼成物内の物質と反応しない素材によって形成されている。例えば、焼成後の物質がリチウム複合金属酸化物になる被焼成物を焼成する場合であれば、リチウム複合金属酸化物の焼成温度領域である６００〜９００℃においてもリチウムに対する耐食性を有する素材によってセッターＳが形成される。具体的には、アルミナ（Ａｌ２Ｏ３），ムライト（３Ａｌ２Ｏ３・２ＳｉＯ２），コーディライト（２ＭｇＯ・２Ａｌ２Ｏ３・５ＳｉＯ２），窒化ケイ素（Ｓｉ３Ｎ４），サイアロン（Ｓｉ３Ｎ４・Ａｌ２Ｏ３），マグネシア（ＭｇＯ），ジルコニア（ＺｒＯ２）あるいはベリリア（ＢｅＯ）などをセッターＳの素材として使用できる。とくに、高純度アルミナやＺｒＯ２入りアルミナであれば、リチウムに対する耐食性に優れるため好ましい。また、ムライトやコーディライトは安価で耐食性も比較的優れており、総合的に低コストなため、焼成物を量産する場合におけるセッターＳの素材として適している。
【００２０】
なお、セッターＳは、全体を上記のような素材によって形成しなくてもよいし、少なくとも、セッターＳと被焼成物とが接触する面（つまりセッターＳの内面）が被焼成物内の物質と反応しない素材によって形成されていればよい。例えば、焼成物がリチウム複合金属酸化物となる被焼成物を焼成する場合であれば、金属などで形成されたセッターＳの内面をアルミナやムライト等で覆ってもよい。この場合でも、セッターＳの本体を形成する素材には、被焼成物から焼成物が焼成される温度においてその形状を維持できる素材を使用することが必要である。
【００２１】
＜搬送部５＞
図１に示すように、本実施形態の焼成装置１は、上述したセッターＳを搬送する搬送部５を備えている。この搬送部５は、供給搬送部５ａと、焼成炉搬送部５ｂと、排出搬送部５ｃと、返送搬送部５ｄと、を備えている。
【００２２】
供給搬送部５ａは、供給部１０において被焼成物が供給されたセッターＳを焼成炉２に連続して搬入するものである。
焼成炉搬送部５ｂは、焼成炉２内においてセッターＳを移動させるものである。
排出搬送部５ｃは、焼成された焼成物が収容されているセッターＳを焼成炉２から連続して搬出して排出部２０に供給するものである。
返送搬送部５ｄは、排出部２０において焼成物が排出されたセッターＳを供給部１０まで搬送するものである。なお、返送搬送部５ｄの途中には、セッターＳを清掃する設備（例えば吸引装置等）等が設けられる場合がある。
【００２３】
そして、本実施形態の焼成装置１では、搬送部５の返送搬送部５ｄは、高温の状態のセッターＳを供給部１０に供給するようになっている。ここでいう「高温」とは、室温よりも高く、かつ、焼成炉２から排出部２０に供給されたときにおけるセッターの温度よりも低い温度、を意味している。生産性の向上のためには、供給部１０に供給するセッターＳの温度は高いほうが望ましい。例えば、焼成物の焼成温度が７５０℃程度の焼成物であれば、１００℃以上、好ましくは１５０℃以上、さらに好ましくは２００℃以上であって、４００℃以下となっているセッターが、「高温のセッターＳ」に該当する。したがって、焼成物の焼成温度が７５０℃よりも高温や低温になった場合には「高温」の範囲は上記温度範囲から変化する。
【００２４】
なお、搬送部５は、供給搬送部５ａ、焼成炉搬送部５ｂ、排出搬送部５ｃおよび返送搬送部５ｄ（以下単に各搬送部５ａ〜５ｄという場合がある）がセッターＳを同じ速度で移動させるようになっていてもよいし、セッターＳが移動する速度がそれぞれ異なる速度にできるようになっていてもよい。もちろん各搬送部５ａ〜５ｄ内でもセッターＳを異なる速度で移動させることができるようになっていてもよい。
【００２５】
また、各搬送部５ａ〜５ｄは、上述したようにセッターＳを搬送できるものであればよく、その搬送機構はとくに限定されない。搬送機構として、例えば、ベルトコンベアやチェーンコンベア、ローラーコンベア等を採用することができる。そして、各搬送部５ａ〜５ｄの搬送機構は全て同じ機構としてもよいし、異なる搬送機構を採用してもよい。なお、図１および図２では、各搬送部５ａ〜５ｄがローラーコンベアによって形成されている一例を示している。
【００２６】
さらに、各搬送部５ａ〜５ｄの各部を構成する部品の素材はとくに限定されないが、リチウムによる浸食に強いアルミナやムライトなどの素材を用いるとことが好ましい。かかる素材を部品の表面に使用すれば、被焼成物から水酸化リチウム等の飛散などが生じた場合に水酸化リチウム等による部品の損傷を防止できる。
【００２７】
＜焼成炉２＞
図１および図２において、符号２は本実施形態の焼成装置１の焼成炉を示している。この焼成炉２は、被焼成物を移動させながら焼成物を焼成する連続焼成炉である。この焼成炉２内には上述した焼成炉搬送部５ｂが設けられており、被焼成物を収容したセッターＳを移動させながら被焼成物から焼成物を焼成することができるようになっている。例えば、ローラーハースキルンやプッシャー炉、コンベア炉などの公知の連続焼成炉を本実施形態の焼成装置１の焼成炉２として使用することができる。
【００２８】
なお、焼成炉２自体がセッターＳや被焼成物等を搬送する搬送機構を有している場合には、この搬送機構を焼成炉搬送部５ｂとして使用してもよい。
【００２９】
焼成炉２は、その内部の空間２ｈの温度を所定の温度に維持することができるものである。焼成炉２において、内部の空間２ｈの温度を所定の温度に維持する方法はとくに限定されない。例えば、電気式ヒーターやガス式ヒーター、熱媒式ヒーター等によって焼成炉２内の空間２ｈの温度を所定の温度以上に維持することができる。
【００３０】
また、焼成炉２は、その内部の空間２ｈを所定の雰囲気に維持する機能も有している。つまり、焼成炉２は、被焼成物および焼成物の周囲を所定の雰囲気に維持する機能も有している。所定の雰囲気とは、被焼成物から焼成物を焼成する際に適した雰囲気を意味している。例えば、焼成物がリチウム複合金属酸化物の場合であれば、焼成炉２内の空間２ｈが所定の酸素濃度（例えば９０％以上）に維持された酸素雰囲気が所定の雰囲気に相当する。なお、焼成炉２内の空間２ｈを上述した酸素雰囲気に維持する方法はとくに限定されない。例えば、焼成炉２内の空間２ｈに酸素を導入する酸素導入装置を設けて、この酸素導入装置によって空間２ｈに酸素ガスを導入する。すると、焼成炉２内の空間２ｈを所定の酸素濃度（例えば９０％以上）に維持された酸素雰囲気に維持することができる。
【００３１】
この焼成炉２には、内部の空間２ｈの温度がほぼ全体で同じ温度になっているものや、温度ゾーンを有するもの等を使用することができる。焼成物がリチウム複合金属酸化物の場合であれば、温度ゾーンを有するものが望ましい。例えば、本実施形態の焼成装置１の焼成炉２として、均熱に維持される均熱ゾーン２ａと、均熱ゾーン２ａの前後に被焼成物を昇温する昇温ゾーン２ｂと、焼成した焼成物の温度を低下させる降温ゾーン２ｃと、を有するものを使用することができる（図１および図２参照）。
【００３２】
焼成炉２が、均熱ゾーン２ａ、昇温ゾーン２ｂおよび降温ゾーン２ｃを有する場合には、各ゾーンでは、空間の温度は以下のように調整される。また、各ゾーンにおける焼成物の移動時間、つまり搬送部５によるセッターＳを搬送する速度は以下のように調整される。
【００３３】
まず、均熱ゾーン２ａは、被焼成物から焼成物を焼成する領域である。この均熱ゾーン２ａでは、被焼成物から焼成物を焼成できる温度に空間の温度が維持される。また、均熱ゾーン２ａ内を各セッターＳが移動する時間は、各セッターＳ内の被焼成物から焼成物を焼成できる時間となるように調整される。なお、上述したように、被焼成物や焼成物の物性が変わらない雰囲気となるように、均熱ゾーン２ａには酸素ガスが導入される。
【００３４】
つぎに、昇温ゾーン２ｂは、均熱ゾーン２ａにおける焼成が適切に行われるように、被焼成物の温度を所定の温度まで上昇させる領域である。昇温ゾーン２ｂでは、被焼成物の温度が所定の温度まで上昇するように、空間の温度や焼成物の移動時間が調整される。具体的には、搬入される被焼成物が均熱ゾーン２ａの温度に徐々に近づくように、昇温ゾーン２ｂでは空間の温度や被焼成物の移動時間が調整される。つまり、急激な温度上昇によって被焼成物中の物質の異常な反応等が生じないように昇温ゾーン２ｂは入り口から出口に向かって段々と温度が上がるよう調整される。なお、上述したように、被焼成物の物性が変わらない雰囲気となるように昇温ゾーン２ｂにも酸素ガスが導入される。
【００３５】
また、降温ゾーン２ｃは、昇温ゾーン２ｂとは逆に、被焼成物の温度を所定の温度まで低下させる領域である。均熱ゾーン２ａにおいて焼成された焼成物がそのまま常温の空気に接すると、焼成物の温度が急激に変化して焼成物の変質や高温で大気に接触することによる比表面積などの物性変化等の問題が生じる可能性がある。そこで、焼成炉２から排出される段階において常温の空気に接しても焼成物の変質等が生じない温度となるように、降温ゾーン２ｃでは、焼成物の温度が徐々に低下するように空間の温度や焼成物の移動時間を調整する。そして、降温ゾーン２ｃの入り口側温度を均熱ゾーン２ａと同等のものにしておくと良い。とくに、本実施形態の焼成装置１の焼成炉２では、降温ゾーン２ｃから排出される焼成物の温度が２００℃以上４００℃以下となるように降温ゾーン２ｃの温度が調整される。つまり、焼成炉２から排出される際の焼成物やセッターＳの温度が、通常の焼成炉から排出される際の焼成物やセッターＳの温度よりも高くなるように調整されているが、その理由は後述する。なお、上述したように、焼成物の物性が変わらない雰囲気となるように降温ゾーン２ｃにも酸素ガスが導入される。
【００３６】
例えば、水和水を除去した水酸化リチウム（ＬｉＯＨ）とニッケル複合水酸化物（Ｎｉ０．９１Ｃｏ０．０４Ａｌ０．０５（ＯＨ）２）の混合物からリチウム複合金属酸化物（ＬｉＮｉ０．９１Ｃｏ０．０４Ａｌ０．０５Ｏ２）を焼成する場合を考える。この場合であれば、リチウム複合金属酸化物が焼成される温度が７３０〜７７０℃程度であるので、焼成炉２の均熱ゾーン２ａは空間が７３０〜７７０℃程度になるように設定される。また、均熱ゾーン２ａ内を各セッターＳが移動する時間が２〜５時間程度となるように搬送部５の焼成炉搬送部５ｂの作動が調整される。また、昇温ゾーン２ｂは、混合物が均熱ゾーン２ａに入る段階で焼成温度（７３０〜７７０℃程度）となっていることが好ましいので、昇温ゾーン２ｂの入り口側では３００℃程度、出口側の空間が焼成温度になるように設定される。そして、昇温ゾーン２ｂの出口でリチウム複合酸化物が焼成温度になるように昇温ゾーン２ｂ内を各セッターＳが移動する時間を調整するため、搬送部５の供給搬送部５ａの作動が調整される。そして、降温ゾーン２ｃは、混合物が降温ゾーン２ｃを出る段階で２００℃以上、４００℃以下となることが好ましいので、降温ゾーン２ｃの出口側では２００℃〜４００℃程度、入り口側の空間が焼成温度と同等になるように設定される。そして、降温ゾーン２ｃの出口でリチウム複合酸化物が２０℃以上４００℃以下になるように降温ゾーン２ｃ内を各セッターＳが移動する時間を調整するため、搬送部５の排出搬送部５ｃの作動が調整される。
【００３７】
＜供給部１０＞
図１および図２に示すように、供給部１０は、供給搬送部５ａにおいてセッターＳが移動する径路の上方に位置するように設けられている。この供給部１０は、例えば、被焼成物が貯留されるホッパー等の収容器１１と、この収容器１１の排出口に設けられたバルブ等の供給器１２を備えており、供給器１２によって所定の量の被焼成物を所定のタイミングで排出できるようになっている。つまり、供給部１０は、供給器１２の下方にセッターＳが移動してくると、所定の量の被焼成物を排出して、セッターＳの開口Ｓａを通して空間Ｓｈ内に所定の量の被焼成物を供給できるようになっている。
【００３８】
そして、供給部１０は、加熱機構１５を備えている。加熱機構１５は、セッターＳに供給する被焼成物を予め加熱して所定の温度まで上昇させる機能を有するものである。この加熱機構１５を用いて被焼成物を加熱しておくことによって、昇温ゾーン２ｂにおいて被焼成物を所定の温度まで上昇させる時間を短くすることができる。すると、被焼成物やセッターＳの昇温に要する時間を短縮することができるので、焼成物の生産効率を高くすることができる。また、上述したように、焼成物を排出した後のセッターＳを高温のまま供給部１０に搬送して高温のまま被焼成物をセッターＳに供給できるようになるので、セッターＳの冷却が不要になる。なお、被焼成物を加熱する温度はとくに限定されず、被焼成物とセッターＳとの温度差によってセッターＳが損傷しない温度まで加熱すればよい。
【００３９】
供給部１０に設けられる加熱機構１５はとくに限定されない。例えば、図１および図２であれば、収容器１１の周囲に加熱機構１５を設けて収容器１１内の被焼成物を加熱する場合を示している。この場合には、高温の蒸気や熱媒等を流す管を収容器１１の周囲に設ければ、収容器１１内の被焼成物を加熱することができる。
また、収容器１１内にヒーター等の加熱器を設置して、直接被焼成物を加熱するようにしてもよい。
さらに、被焼成物を加熱する加熱器（例えば加熱混合機等）を設けて、加熱された被焼成物を収容器１１に供給するようにしてもよい。この場合には、収容器１１の壁などを断熱構造として、被焼成物の温度が低下しないようにしておくことが望ましい。
【００４０】
上述したような加熱器によって供給部１０で被焼成物を加熱する場合、焼成炉２において予熱する場合（例えば、焼成炉２がローラーハースキルンの場合に予熱部で加熱する場合）に比べて、被焼成物への熱伝達効率が良くなる。すると、同じ温度まで被焼成物を加熱する場合であれば、焼成炉２の予熱部で被焼成物を加熱する場合に比べて、供給部１０の加熱器によって被焼成物を加熱する方がエネルギーコストを低くできる。しかも、被焼成物を加熱する装置の導入コストも低減できるという利点がある。
【００４１】
なお、供給器１２の開閉は供給搬送部５ａの作動と連動するように制御されていることが望ましい。例えば、供給部１０の供給器１２がバルブを備えているとする。この場合、供給器１２の下方にセッターＳが配置されると供給搬送部５ａがセッターＳの搬送を一時停止し、その停止信号を受けて供給器１２のバルブが開いて被焼成物がセッターＳに供給される。そして、所定の量の被焼成物が供給器１２に供給されると、供給器１２のバルブが閉じるが、バルブが閉じた信号を受けて供給搬送部５ａが移動するようにすることができる。
【００４２】
また、供給搬送部５ａがセッターＳの搬送を一時停止せずに、セッターＳを移動させながら供給部１０からセッターＳに被焼成物を供給するようになっていてもよい。
【００４３】
さらに、供給部１０は、収容器１１内部や供給器１２内部を所定の雰囲気に維持できる機能を有していることが望ましい。例えば、収容器１１内部や供給器１２内部に酸素を導入する機能を有していれば、収容器１１内部や供給器１２内部の被焼成物の周囲の雰囲気を酸素濃度が９０％以上となるようにすることができる。つまり、収容器１１内部や供給器１２内部を被焼成物の物性が変わらない雰囲気にできる。
【００４４】
また、供給部１０は、供給器１２から被焼成物が供給されるセッターＳ（供給器１２下方に配置されたセッターＳ）を覆うフードなどを有していてもよい。その場合、供給器１２からセッターＳに供給される被焼成物やセッターＳ内の被焼成物も所定の雰囲気に維持できる。とくに、供給部１０や供給搬送部５ａ、または焼成炉２が、供給部１０から焼成炉２の入り口までを覆うフードなどを有していれば、供給部１０から焼成炉２まで移動する間も、被焼成物の周囲を所定の雰囲気に維持できる。すると、供給部１０から焼成炉２まで移動する間に、被焼成物の物性が変化することを抑制できる。
【００４５】
＜排出部２０＞
図１および図２に示すように、排出部２０は、排出搬送部５ｃと返送搬送部５ｄの間に配置されている。この排出部２０は、セッターＳ内の焼成物を粉砕して小さい塊や粉状体にする破砕機構２１と、この破砕機構２１に対してセッターＳ内の焼成物を供給する焼成物供給器（図示せず）と、を備えている。
【００４６】
焼成物供給器は、排出搬送部５ｃ上を搬送されるセッターＳを反転させて、セッターＳ内の焼成物を破砕機構２１に供給するものである。この焼成物供給器は、セッターＳを反転させることができるものであればよくとくに限定されない。例えば、セッターＳを保持してセッターＳを反転させるアームを備えた装置等を採用することができる。なお、焼成物供給器は、セッターＳを反転させた後、セッターＳを排出搬送部５ｃから返送搬送部５ｄに移載する機能を有していることが望ましい。
【００４７】
破砕機構２１は、焼成物供給器から供給される焼成物を粉砕できる機能を有するものであればよく、とくに限定されない。例えば、図１および図２に示すように、所定の間隔を空けて配置された一対のロール２２，２２を有していれば、その一対のロール２２，２２間に焼成物を挟んで粉砕することができる。つまり、破砕機構２１として、ロールクラッシャーを採用すれば、一対のロール間に焼成物を供給すれば、焼成物を粉砕することができる。ロールクラッシャーの他には、ジョークラッシャーなどがある。また、数ミリ以下の粒度まで粉砕する場合、ピンミル、ハンマーミル、ジェットミルなどをロールクラッシャーやジョークラッシャーと併用するとよい。
【００４８】
そして、本実施形態の焼成装置１では、排出部２０の焼成物供給器は、焼成物やセッターＳが４００℃程度の状態でセッターＳを保持して反転させるようになっている。つまり、通常よりも高温の状態で焼成物をセッターＳから除去して破砕機構２１に供給するようになっている。すると、焼成炉２から排出された後に、焼成物をセッターＳから除去するまでの時間を短縮することができるから、焼成物の生産効率を高くすることができる。
【００４９】
また、高温の状態で焼成物をセッターＳから除去するようにすれば、焼成炉２から排出される際の温度を通常よりも高温にでき、焼成物をセッターＳから除去するまでの時間を短くできる。すると、焼成炉２において焼成物を焼成してから焼成物をセッターＳから除去するまでの時間をさらに短くできるので、焼成物の生産効率を高くすることができる。
【００５０】
そして、上述したような被焼成物を加熱してセッターＳに供給する供給部１０を採用した場合には、焼成物をセッターＳから除去した後、セッターＳを冷却しなくてもセッターＳに被焼成物を供給できる。すると、焼成物をセッターＳから除去してからセッターＳに被焼成物を供給するまでの時間も短くできるので、焼成物の生産効率をさらに高くすることができる。
【００５１】
なお、高温の焼成物が金属と接触した際、焼成物内のリチウムにより、金属が浸食され、金属の劣化と焼成物への金属元素のコンタミネーションが生じる。このため、一対のロール２２，２２によって焼成物を粉砕する場合、一対のロール２２，２２には、金属製のコアロール２２ａの表面にリチウムの浸食に強いアルミナやムライトなどのセラミックス層２２ｂを形成したものを使用することが望ましい。この場合、ロール２２は、金属製のコアロール２２ａをセラミックス製の円筒体に挿入して接着剤によって固定して製造することができる。上記のように高温の状態で焼成物を粉砕する場合には、高温（例えば２５０℃程度）でも接着力を維持できる接着剤を使用することが望ましい。
【００５２】
また、焼成物の温度に耐えうる接着剤が無い場合は、冷却機能を備えているロールを使用することが望ましい。例えば、コアロール２２内やコアロール２２とセラミックス層２２ｂの間に冷却媒体を供給できる流路を備えたロール２２を使用することができる。
【００５３】
さらに、焼成物が非常に高温であったり、ロール２２を冷却したりする場合は、焼成物とロール２２との間の温度差が大きく熱衝撃でロール２２表面のセラッミク層２２ｂが割れてしまうことがある。したがって、このような条件で破砕する場合には、セラッミク層２２ｂの素材に、熱衝撃に強い窒化ケイ素（Ｓｉ３Ｎ４）やサイアロン（Ｓｉ３Ｎ４・Ａｌ２Ｏ３）を採用することが好ましい。
【００５４】
また、破砕機構２１は焼成物を粉砕して形成された塊や粉を次工程に搬送する機能を有していてもよいし、次工程に搬送するコンベア等に塊や粉状体を排出するようになっていてもよい。
【００５５】
さらに、排出部２０の破砕機構２１は、焼成物を粉砕する空間、つまり、焼成物が供給される空間を所定の雰囲気に維持できる機能を有していることが望ましい。例えば、破砕機構２１の内部に酸素を導入する機能を有していれば、破砕機構２１に供給された焼成物の周囲の雰囲気を酸素濃度が９０％以上となるようにすることができる。つまり、破砕機構２１において焼成物を破砕する間に焼成物の物性が変化することを防止できる。
【００５６】
また、排出部２０、排出搬送部５ｃまたは焼成炉２が、焼成炉２から排出部２０までを覆うフードなどを有していれば、焼成炉２から排出部２０まで焼成物が移動する間も焼成物の周囲の雰囲気を所定の雰囲気に維持できる。すると、焼成炉２から排出部２０まで移動する間に、焼成物の物性が変化することを抑制できる。
【００５７】
＜セッターＳの他の例＞
上記例では、セッターが箱型であってその内部の空間Ｓｈ内に被焼成物を入れて焼成する場合を説明した。しかし、供給部１０が被焼成物を所定の形状に形成する機能を有している場合であれば、被焼成物を配置するセッターは必ずしも箱型である必要はない。例えば、搬送部５の上面に板状のセッターを並べて、そのセッター上に成形された被焼成物を載せるようにしてもよい。
【００５８】
この場合には、箱型のセッターを使用する場合のように、排出部２０にセッターを反転させる機構を設けなくてよい。例えば、搬送部５のセッターの上から焼成物を排出部２０の破砕機構２１に落下させるようにすればよい。この場合、焼成物を排出部２０の破砕機構２１に落下させる方法もとくに限定されない。例えば、プッシャー等によって焼成物を押してセッターの上から排出部２０の破砕機構２１に焼成物を落下させてもよい。
【００５９】
また、搬送部５をチェーンコンベアやベルトコンベアで形成し、チェーンコンベアやベルトコンベアとともにセッターが周回移動するようにすれば、自動的にセッターの上から排出部２０の破砕機構２１に焼成物を落下させることができる。つまり、搬送部５の端部に排出部２０の破砕機構２１を配置しておけば、搬送部５の端部においてセッターが周回する際に、セッターの上から排出部２０の破砕機構２１に焼成物を落下させることができる。
【実施例】
【００６０】
被焼成物を予熱してから焼成物を焼成した場合の効果を実験により確認した。
【００６１】
実験では、水和水を除去した水酸化リチウム（ＬｉＯＨ）とニッケル複合水酸化物（Ｎｉ０．９１Ｃｏ０．０４Ａｌ０．０５（ＯＨ）２）の混合物を１５０℃に予熱した後、２５０℃のセラミックス製の箱型セッター（材質ムライト・コーディライト、縦３００ｍｍ、横３００ｍｍ、高さ１００ｍｍ）に混合物を直接載せて焼成して、ＬｉＮｉ０．９１Ｃｏ０．０４Ａｌ０．０５Ｏ２を合成した。
【００６２】
焼成炉には、ローラー駆動装置により駆動する高純度アルミナ製ローラーを備えたローラーハースキルンを使用した。このローラーハースキルンは、昇温ゾーン、均熱ゾーン、降温ゾーンの３ゾーンから成る全長３０ｍの炉である。各ゾーンにはヒーターが設けられており、ヒーターおよびローラー駆動装置を制御することによって雰囲気温度とローラー回転速度（つまり混合物の移動速度）が設定できるようになっている。
【００６３】
実験では、ローラー駆動装置のローラー上に箱型セッターを並べて、混合物（５ｋｇ）が供給された箱型セッターをローラー駆動装置によってローラーハースキルン内を移動させながらＬｉＮｉ０．９１Ｃｏ０．０４Ａｌ０．０５Ｏ２を合成した。
【００６４】
なお、ローラーハースキルンは、各ゾーン内を酸素雰囲気（酸素濃度９０％以上）とし、昇温ゾーンの設定温度を、入り口側を３００℃、出口側を７５０℃、その中間の位置を５００℃、通過時間３時間、均熱ゾーンの設定温度７５０℃、通過時間３時間、降温ゾーンの設定温度を、入り口側を７５０℃、出口側を２００℃、その中間の位置を４５０℃、通過時間を１時間に固定して焼成を行った。
【００６５】
なお、設定温度とは箱型セッターの上端の中心の上５０ｍｍの位置の雰囲気の温度を意味している。
また、昇温ゾーン出口における混合物の温度は７４９．７℃であり、降温ゾーンの出口における焼成物の温度は３０２．２℃であった。
さらに、焼成物を排出した後、混合物を供給する直前の箱型セッターの温度は２６０．４℃であった。
【００６６】
＜比較例１＞
予熱していない２３℃の混合物を箱型セッターに供給したこと以外は実施例と同様にしたが、箱型セッターに混合物を供給した瞬間に箱型セッターが割れてしまった。
【００６７】
＜比較例２＞
箱型セッターを１５０℃まで冷却した後、予熱していない２３℃の混合物を箱型セッターに供給したこと以外は比較例１と同様にした。昇温ゾーンの出口における混合物温度は、６４４．８℃であった。また、降温ゾーンの出口における焼成物の温度は３０１℃であった。焼成物を排出した後、混合物を供給する直前の箱型セッターの温度は２６１．４℃で、その箱型セッターへ予熱していない２３℃の混合物を供給したところ、箱型セッターが割れてしまった。
【００６８】
実験の結果、箱型セッターを十分に冷却しない場合、混合物を予熱すれば、混合物を箱型セッターに供給した際に、箱型セッターの損傷を防止できることが確認された。また、混合物を予熱した場合、混合物を予熱せずセッターを冷却する場合に比べて、混合物を箱型セッターに供給してから焼成物をローラーハースキルンから排出するまでの時間を３時間程度短縮することができた。
【産業上の利用可能性】
【００６９】
本発明の焼成装置は、リチウム複合金属酸化物などの高温で焼成される焼成物を製造する装置として適している。
【符号の説明】
【００７０】
１      焼成装置
２      焼成炉
５      搬送部
１０      供給部
２０      排出部
２１      破砕機構
Ｓ      セッター
【図１】
2019184211.tif 000003
【図２】
2019184211.tif 000004